【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
磁性キャリアとトナーとを有する二成分系現像剤を用い、前記トナーを担持する現像剤担持体に、直流バイアスに交流バイアスを重畳した現像バイアスを印加して静電保持体上の静電潜像を前記トナーにより現像してトナー像を形成する二成分現像方法を用いた画像形成方法であって、
前記トナーは結着樹脂と着色剤と芳香族オキシカルボン酸またはその誘導体と炭化水素ワックスとを少なくとも含有し、
前記結着樹脂は（ａ）ポリエステル樹脂、（ｂ）ポリエステルユニットとビニル系共重合体ユニットとを有するハイブリッド樹脂成分、（ｃ）ポリエステル樹脂と前記ハイブリッド樹脂成分の混合物、（ｄ）ポリエステル樹脂とビニル系共重合体の混合物、または（ｅ）ポリエステル樹脂と前記ハイブリッド樹脂成分とビニル系共重合体の混合物から選択され、
前記トナーは、示差走査熱量測定（ＤＳＣ）による吸熱曲線において、温度３０〜２００℃の範囲における最大吸熱ピークのピーク温度が５５〜１１０℃であり、
前記トナーの粘弾性特性において、温度８０℃における貯蔵弾性率（Ｇ’８０）が１×１０６〜１×１０１０［ｄＮ／ｍ２］であり、且つ温度１２０〜１８０℃における貯蔵弾性率（Ｇ’１２０−１８０）が１×１０３〜１×１０６［ｄＮ／ｍ２］であり、
前記芳香族オキシカルボン酸またはその誘導体のトナー表面における存在量が０．０５〜８ｇ／ｋｇであり、
現像剤担持体上のトナーの２３℃、相対湿度６０％環境下における帯電量分布が絶対値で５〜２５μＣ／ｇにピークを有し、且つ現像剤担持体上のトナー全体の帯電量（Ａ）と静電保持体上のトナーの帯電量（Ｂ）とが下記式
【数１】０．５  ≦  ｜Ａ｜−｜Ｂ｜  ≦  ８．０
を満足することを特徴とする画像形成方法。
【請求項２】
前記現像剤担持体上のトナーの２３℃、相対湿度５０％環境下における帯電量分布が絶対値で１０〜２０μＣ／ｇにピークを有し、且つ現像剤担持体上のトナー全体の帯電量（Ａ）と静電保持体上のトナーの帯電量（Ｂ）とが下記式
【数２】１．０  ≦  ｜Ａ｜−｜Ｂ｜  ≦  ５．０
を満足することを特徴とする請求項１記載の画像形成方法。
【請求項３】
前記交流バイアスの電圧が実効値で５００〜５０００Ｖであることを特徴とする請求項１または２記載の画像形成方法。
【請求項４】
前記交流バイアスが矩形バイアスであることを特徴とする請求項１〜３のいずれか一項に記載の画像形成方法。
【請求項５】
前記交流バイアスが休止部と振動部とを含むブランクパルスバイアスであることを特徴とする請求項１〜３のいずれか一項に記載の画像形成方法。
【請求項６】
前記交流バイアスの繰り返し周波数が１００Ｈｚ〜１０ｋＨｚであることを特徴とする請求項１〜５のいずれか一項に記載の画像形成方法。
【請求項７】
前記現像剤担持体の表面の平均山間隔Ｓｍが、前記磁性キャリアの質量平均径Ｄの１／３〜６倍であり、且つ前記現像剤担持体の表面の１０点粗さをＲｚとした場合に、下記式
【数３】０．００１  ≦  Ｒｚ／Ｓｍ  ≦０．１５
を満足することを特徴とする請求項１〜６のいずれか一項に記載の画像形成方法。
【請求項８】
前記トナーの温度８０℃における貯蔵弾性率（Ｇ’８０）が１×１０６〜１×１０８［ｄＮ／ｍ２］であり、温度１２０〜１８０℃における貯蔵弾性率（Ｇ’１２０−１８０）が１×１０４〜５×１０５［ｄＮ／ｍ２］であることを特徴とする請求項１〜７のいずれか一項に記載の画像形成方法。
【請求項９】
前記トナーの温度１２０〜１８０℃における貯蔵弾性率の最小値（Ｇ’ｍｉｎ）に対する最大値（Ｇ’ｍａｘ）の比（Ｇ’ｍａｘ／Ｇ’ｍｉｎ）が３０以下であることを特徴とする請求項１〜８のいずれか一項に記載の画像形成方法。
【請求項１０】
前記トナーの示差走査熱量測定（ＤＳＣ）による吸熱曲線において、温度３０〜２００℃における最大吸熱ピークのピーク温度が５５〜８０℃であることを特徴とする請求項１〜９のいずれか一項に記載の画像形成方法。
【請求項１１】
前記トナーにおいて、０．１ｍｏｌ／リットルの水酸化ナトリウム水溶液により抽出される、芳香族オキシカルボン酸誘導体の前記トナー表面における存在量が０．０５〜８ｍｇであることを特徴とする請求項１〜１０のいずれか一項に記載の画像形成方法。
【請求項１２】
前記芳香族オキシカルボン酸誘導体が、該芳香族オキシカルボン酸誘導体の金属化合物であることを特徴とする請求項１〜１１のいずれか一項に記載の画像形成方法。
【請求項１３】
前記芳香族オキシカルボン酸の金属化合物が、該芳香族オキシカルボン酸誘導体のアルミニウム化合物であることを特徴とする請求項１２記載の画像形成方法。
【請求項１４】
前記トナーは樹脂成分のゲルパーミエーションクロマトグラフィー（ＧＰＣ）による分子量分布において、分子量３５００〜１５０００の領域にメインピークが存在し、且つ質量平均分子量（Ｍｗ）と数平均分子量（Ｍｎ）の比（Ｍｗ／Ｍｎ）が３．０以上であることを特徴とする請求項１〜１３のいずれか一項に記載の画像形成方法。
【請求項１５】
前記トナーは樹脂成分のゲルパーミエーションクロマトグラフィー（ＧＰＣ）による分子量分布において、分子量３５００〜１５０００の領域にメインピークが存在し、且つ質量平均分子量（Ｍｗ）と数平均分子量（Ｍｎ）の比（Ｍｗ／Ｍｎ）が５．０以上であることを特徴とする請求項１〜１４のいずれか一項に記載の画像形成方法。
【請求項１６】
前記トナーの質量平均粒径が４〜１０μｍであることを特徴とする請求項１〜１５のいずれか一項に記載の画像形成方法。
【手続補正２】
【補正対象書類名】明細書
【補正対象項目名】０００３
【補正方法】変更
【補正の内容】
【０００３】
これらフルカラー用複写機に搭載されるトナーにおいては、色再現性の向上やオーバーヘッドプロジェクター（ＯＨＰ）画像の透明性を損なうことなく加熱加圧定着工程で各トナーが充分混色することが必要である。
【手続補正３】
【補正対象書類名】明細書
【補正対象項目名】００１６
【補正方法】変更
【補正の内容】
【００１６】
【課題を解決するための手段】
本発明者らは、鋭意検討の結果、トナーの物性、トナーに含有される荷電制御剤の種類およびトナー中の存在状態、およびトナーの現像剤担持体および潜像保持体上における帯電状態に着目し、これらを特定のものとすることにより低温定着性および耐高温オフセット性に優れ、長期にわたって安定して画像を形成することができる画像形成方法が提供できることを見出し、本発明を完成させた。
【手続補正４】
【補正対象書類名】明細書
【補正対象項目名】００１８
【補正方法】変更
【補正の内容】
【００１８】
（１）磁性キャリアとトナーとを有する二成分系現像剤を用い、前記トナーを担持する現像剤担持体に、直流バイアスに交流バイアスを重畳した現像バイアスを印加して静電保持体上の静電潜像を前記トナーにより現像してトナー像を形成する二成分現像方法を用いた画像形成方法であって、前記トナーは結着樹脂と着色剤と芳香族オキシカルボン酸またはその誘導体と炭化水素ワックスとを少なくとも含有し、前記結着樹脂は（ａ）ポリエステル樹脂、（ｂ）ポリエステルユニットとビニル系共重合体ユニットとを有するハイブリッド樹脂成分、（ｃ）ポリエステル樹脂と前記ハイブリッド樹脂成分の混合物、（ｄ）ポリエステル樹脂とビニル系共重合体の混合物、または（ｅ）ポリエステル樹脂と前記ハイブリッド樹脂成分とビニル系共重合体の混合物から選択され、前記トナーは、示差走査熱量測定（ＤＳＣ）による吸熱曲線において、温度３０〜２００℃の範囲における最大吸熱ピークのピーク温度が５５〜１１０℃であり、前記トナーの粘弾性特性において、温度８０℃における貯蔵弾性率（Ｇ'８０）が１×１０６〜１×１０１０［ｄＮ／ｍ２］であり、且つ温度１２０〜１８０℃における貯蔵弾性率（Ｇ'１２０−１８０）が１×１０３〜１×１０６［ｄＮ／ｍ２］であり、前記芳香族オキシカルボン酸またはその誘導体のトナー表面における存在量が０．０５〜８ｇ／ｋｇであり、現像剤担持体上のトナーの２３℃、相対湿度６０％環境下における帯電量分布が絶対値で５〜２５μＣ／ｇにピークを有し、且つ現像剤担持体上のトナー全体の帯電量（Ａ）と静電保持体上のトナーの帯電量（Ｂ）とが下記式
【手続補正５】
【補正対象書類名】明細書
【補正対象項目名】００２０
【補正方法】変更
【補正の内容】
【００２０】
（２）前記現像剤担持体上のトナーの２３℃、相対湿度５０％環境下における帯電量分布が絶対値で１０〜２０μＣ／ｇにピークを有し、且つ現像剤担持体上のトナー全体の帯電量（Ａ）と静電保持体上のトナーの帯電量（Ｂ）とが下記式
【手続補正６】
【補正対象書類名】明細書
【補正対象項目名】００３０
【補正方法】変更
【補正の内容】
【００３０】
（１０）前記トナーの示差走査熱量測定（ＤＳＣ）による吸熱曲線において、温度３０〜２００℃における最大吸熱ピークのピーク温度が５５〜８０℃であることを特徴とする（１）〜（９）のいずれかの画像形成方法。
【手続補正７】
【補正対象書類名】明細書
【補正対象項目名】００３７
【補正方法】変更
【補正の内容】
【００３７】
【発明の実施の形態】
本発明で用いられるトナーは結着樹脂と着色剤と芳香族オキシカルボン酸およびその誘導体と炭化水素ワックスとを少なくとも含有し、結着樹脂は、（ａ）ポリエステル樹脂、（ｂ）ポリエステルユニットとビニル系共重合体ユニットとを有するハイブリッド樹脂成分、（ｃ）ポリエステル樹脂と上記ハイブリッド樹脂成分の混合物、（ｄ）ポリエステル樹脂とビニル系共重合体の混合物、または（ｅ）ポリエステル樹脂と上記ハイブリッド樹脂成分とビニル系共重合体の混合物の混合物から選択される。また、上記本発明で用いられるトナーは、示差走査熱量測定（ＤＳＣ）による吸熱曲線において、温度３０〜２００℃の範囲における最大吸熱ピークのピーク温度が５５〜１１０℃であることを特徴とする。
【手続補正８】
【補正対象書類名】明細書
【補正対象項目名】００３８
【補正方法】変更
【補正の内容】
【００３８】
トナーにワックスが含有されている場合、一般にトナーの温度３０〜２００℃の範囲におけるＤＳＣで得られる最大吸熱ピークは、ワックスの最大吸熱ピークを示す。本発明においては、炭化水素系ワックスのＤＳＣによって測定される昇温時の吸熱曲線において、最大吸熱ピークの極大値が５５〜１１０℃の炭化水素ワックスを使用することにより、高速化対応であり、低温から広い定着領域を有するトナーを得ることが出来る。
【手続補正９】
【補正対象書類名】明細書
【補正対象項目名】００４６
【補正方法】変更
【補正の内容】
【００４６】
上述したように、本発明で用いられるトナーは温度３０〜２００℃の範囲におけるＤＳＣで得られる最大吸熱ピークのピーク温度は５５〜１１０℃である。このピーク温度は５５〜８０℃であることが好ましい。すなわち、本発明においては既に説明したように、上記トナーに含有される炭化水素ワックスのＤＳＣによって測定される昇温時の吸熱曲線において、最大吸熱ピークの極大値が５５〜１１０℃、好ましくは５５〜８０℃である。これは、ワックスの染み出し速度により、十分に定着にも優れ、且つトナーの保存性、更に生産面でもワックスのトナー表面への存在を制御するのに有効であった。最大吸熱ピークの極大値が５５℃より低い場合、トナーの染み出しが早くなり、現像剤の凝集度を上げて流動性を落とし、現像や転写、クリーニングに問題が生じやすくなった。一方、最大吸熱ピークの極大値が１１０℃越えると定着器構成を変えても、十分な定着が困難となった。
【手続補正１０】
【補正対象書類名】明細書
【補正対象項目名】００５２
【補正方法】変更
【補正の内容】
【００５２】
そこで本発明は、炭化水素系ワックスが添加されることによってトナーの流動性が低下した場合でも、安定して長期に亘り画像形成を行える方法を見出したものである。すなわち、本発明では、２３℃、相対湿度５０％環境下における、現像剤担持体上のトナーの帯電量分布が絶対値で５〜２５μＣ／ｇにピークを有し、且つ、現像剤担持体上のトナー全体の帯電量（Ａ）と現像剤担持体上のトナーの帯電量（Ｂ）とが下記式を満足することを特徴とする。
【手続補正１１】
【補正対象書類名】明細書
【補正対象項目名】００５３
【補正方法】変更
【補正の内容】
【００５３】
【数８】０．５ ≦ ｜Ａ｜−｜Ｂ｜ ≦ ８．０
更に好ましくは、トナーの上記帯電量分布が、２３℃、相対湿度５０％環境下において絶対値で１０〜２０μＣ／ｇにピークを持ち、且つ（Ａ）と（Ｂ）とが下記式を満足することが好ましい。
【手続補正１２】
【補正対象書類名】明細書
【補正対象項目名】００５４
【補正方法】変更
【補正の内容】
【００５４】
【数９】１．０ ≦ ｜Ａ｜−｜Ｂ｜ ≦ ５．０
上記現像剤担持体上におけるトナーの帯電量分布のピークが５μＣ／ｇより小さい場合、トナーの飛散、現像性低下が発生しやすい。２５μＣ／ｇより大きい場合、濃度低下等の問題が生じることがある。本発明の画像形成方法では、通常の帯電量分布に比べて低いトナー帯電分布を有している。しかしながら、トナー飛散等の問題はなく、安定な画像が得られる。これは、トナーの表面における芳香族オキシカルボン酸またはその誘導体の量を制御したためであると考えられる。
【手続補正１３】
【補正対象書類名】明細書
【補正対象項目名】００５５
【補正方法】変更
【補正の内容】
【００５５】
また、上記｜Ａ｜−｜Ｂ｜の値が上記範囲である場合、画像の安定性が見られた。｜Ａ｜−｜Ｂ｜の値が上記範囲より小さすぎる場合、トナーの帯電量減少が見られた。これは、本発明で用いられるトナーは流動性が低いため、補給されたトナーが十分に帯電できないためと考えられる。そのため、現像工程において、帯電量の高いトナーから消費されてしまう。また、現像剤担持体上のトナー全体の帯電量（Ａ）と現像剤担持体上のトナーの帯電量（Ｂ）とがほぼ等しい場合についても、流動性の不足からトナーへの帯電が不十分になり、帯電低下を招いた。逆に上記｜Ａ｜−｜Ｂ｜の値が８．０μＣ／ｇより大きい場合については、現像剤担持体上でのチャージアップ、選択現像における微粒子の増大や、無機微粉体の蓄積が顕著になり、初期と耐久印刷後との画像の均一性が低下した。
【手続補正１４】
【補正対象書類名】明細書
【補正対象項目名】００５６
【補正方法】変更
【補正の内容】
【００５６】
すなわち、本発明は、ＤＳＣにおける吸熱曲線におけるトナーの最大吸熱ピークのピーク温度を５５〜１１０℃とすることで優れた低温定着性を実現する一方で、離型剤として炭化水素ワックスをトナーに含有させることで耐高温オフセット性をも有する画像形成方法を提供することができる。この際、トナーに炭化水素ワックスを含有させることでトナーの流動性が低下する傾向があるが、トナーの帯電量分布、および現像剤担持体上のトナーの帯電量（Ａ）と静電保持体上のトナーの帯電量（Ｂ）との関係を上記範囲に制御することにより、流動性が比較的低いトナーを用いた場合でも長期にわたり安定して画像形成することができる。さらに、本発明の方法におけるトナーの上記帯電量分布は従来の画像形成方法に比べて低いものであるが、荷電制御剤としての芳香族オキシカルボン酸およびその誘導体のトナー表面における存在量を上記範囲に制御することにより、トナーの帯電量分布を低くしてもトナー飛散の発生を防止することができるため、機内汚染や現像性低下等の問題が起こらない。
【手続補正１５】
【補正対象書類名】明細書
【補正対象項目名】００７２
【補正方法】変更
【補正の内容】
【００７２】
ビニル系共重合体ユニットまたはビニル系共重合体を生成するためのビニル系モノマーとしては、次のようなものが挙げられる。スチレン；ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−クロルスチレン、３，４−ジクロルスチレン、ｍ−ニトロスチレン、ｏ−ニトロスチレン、ｐ−ニトロスチレン等のスチレン及びその誘導体；エチレン、プロピレン、ブチレン、イソブチレン等のスチレン不飽和モノオレフィン類；ブタジエン、イソプレン等の不飽和ポリエン類；塩化ビニル、塩化ビニルデン、臭化ビニル、フッ化ビニル等のハロゲン化ビニル類；酢酸ビニル、プロピオン酸ビニル、安息香酸ビニル等のビニルエステル類；メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸フェニル、メタクリル酸ジメチルアミノエチル、メタクリル酸ジエチルアミノエチル等のα−メチレン脂肪族モノカルボン酸エステル類；アクリル酸メチル、アクリル酸エチル、アクリル酸プロピル、アクリル酸ｎ−ブチル、アクリル酸イソブチル、アクリル酸ｎ−オクチル、アクリル酸ドデシル、アクリル酸２−エチルヘキシル、アクリル酸ステアリル、アクリル酸２−クロルエチル、アクリル酸フェニル等のアクリル酸エステル類；ビニルメチルエーテル、ビニルエチルエーテル、ビニルイソブチルエーテル等のビニルエーテル類；ビニルメチルケトン、ビニルヘキシルケトン、メチルイソプロペニルケトン等のビニルケトン類；Ｎ−ビニルピロール、Ｎ−ビニルカルバゾール、Ｎ−ビニルインドール、Ｎ−ビニルピロリドン等のＮ−ビニル化合物；ビニルナフタリン類；アクリロニトリル、メタクリロニトリル、アクリルアミド等のアクリル酸もしくはメタクリル酸誘導体等が挙げられる。
【手続補正１６】
【補正対象書類名】明細書
【補正対象項目名】００７５
【補正方法】変更
【補正の内容】
【００７５】
本発明で用いられるトナーにおいて、結着樹脂のビニル系重合体ユニットは、ビニル基を２個以上有する架橋剤で架橋された架橋構造を有していてもよい。この場合に用いられる架橋剤は、芳香族ジビニル化合物として例えば、ジビニルベンゼン、ジビニルナフタレンが挙げられ；アルキル鎖で結ばれたジアクリレート化合物類として例えば、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート及び以上の化合物のアクリレートをメタクリレートに代えたものが挙げられ；エーテル結合を含むアルキル鎖で結ばれたジアクリレート化合物類としては、例えば、ジエチレングリコールジアクリレート、トリエチレングリコールジアクリレート、テトラエチレングリコールジアクリレート、ポリエチレングリコール＃４００ジアクリレート、ポリエチレングリコール＃６００ジアクリレート、ジプロピレングリコールジアクリレート及び以上の化合物のアクリレートをメタアクリレートに代えたものが挙げられ；芳香族基及びエーテル結合を含む鎖で結ばれたジアクリレート化合物類として例えば、ポリオキシエチレン（２）−２，２−ビス（４−ヒドロキシフェニル）プロパンジアクリレート、ポリオキシエチレン（４）−２，２−ビス（４−ヒドロキシフェニル）プロパンジアクリレート及び以上の化合物のアクリレートをメタクリレートに代えたものが挙げられる。
【手続補正１７】
【補正対象書類名】明細書
【補正対象項目名】００７９
【補正方法】変更
【補正の内容】
【００７９】
本発明のビニル系共重合体を製造する場合に用いられる重合開始剤としては、例えば、２，２'−アゾビスイソブチロニトリル、２，２'−アゾビス（４−メトキシ−２，４−ジメチルバレロニトリル）、２，２'−アゾビス（−２，４−ジメチルバレロニトリル）、２，２'−アゾビス（２−メチルブチロニトリル）、ジメチル−２，２'−アゾビスイソブチレート、１，１'−アゾビス（１−シクロヘキサンカルボニトリル）、２−（カーバモイルアゾ）−イソブチロニトリル、２，２'−アゾビス（２，４，４−トリメチルペンタン）、２−フェニルアゾ−２，４−ジメチル−４−メトキシバレロニトリル、２，２'−アゾビス（２−メチル−プロパン）、メチルエチルケトンパーオキサイド、アセチルアセトンパーオキサイド、シクロヘキサノンパーオキサイド等のケトンパーオキサイド類、２，２−ビス（ｔ−ブチルパーオキシ）ブタン、ｔ−ブチルハイドロパーオキサイド、クメンハイドロパーオキサイド、１，１，３，３−テトラメチルブチルハイドロパーオキサイド、ジ−ｔ−ブチルパーオキサイド、ｔ−ブチルクミルパーオキサイド、ジ−クミルパーオキサイド、α，α'−ビス（ｔ−ブチルパーオキシイソプロピル）ベンゼン、イソブチルパーオキサイド、オクタノイルパーオキサイド、デカノイルパーオキサイド、ラウロイルパーオキサイド、３，５，５−トリメチルヘキサノイルパーオキサイド、ベンゾイルパーオキサイド、ｍ−トリオイルパーオキサイド、ジ−イソプロピルパーオキシジカーボネート、ジ−２−エチルヘキシルパーオキシジカーボネート、ジ−ｎ−プロピルパーオキシジカーボネート、ジ−２−エトキシエチルパーオキシカーボネート、ジ−メトキシイソプロピルパーオキシジカーボネート、ジ（３−メチル−３−メトキシブチル）パーオキシカーボネート、アセチルシクロヘキシルスルホニルパーオキサイド、ｔ−ブチルパーオキシアセテート、ｔ−ブチルパーオキシイソブチレート、ｔ−ブチルパーオキシネオデカノエイト、ｔ−ブチルパーオキシ２−エチルヘキサノエイト、ｔ−ブチルパーオキシラウレート、ｔ−ブチルパーオキシベンゾエイト、ｔ−ブチルパーオキシイソプロピルカーボネート、ジ−ｔ−ブチルパーオキシイソフタレート、ｔ−ブチルパーオキシアリルカーボネート、ｔ−アミルパーオキシ２−エチルヘキサノエート、ジ−ｔ−ブチルパーオキシヘキサハイドロテレフタレート，ジ−ｔ−ブチルパーオキシアゼレートがあげられる。
【手続補正１８】
【補正対象書類名】明細書
【補正対象項目名】０１００
【補正方法】変更
【補正の内容】
【０１００】
離型剤（ワックス）としては次のものが挙げられる。低分子量ポリエチレン、低分子量ポリプロピレン、マイクロクリスタリンワックス、パラフィンワックス等の脂肪族炭化水素系ワックス；酸化ポリエチレンワックス等の脂肪族炭化水素系ワックスの酸化物；脂肪族炭化水素系ワックスのブロック共重合物；カルナバワックス、サゾールワックス、モンタン酸エステルワックスの如き脂肪酸エステルを主成分とするワックス；及び脱酸カルナバワックスの如き脂肪酸エステルを一部または全部を脱酸化したものなどが挙げられる。さらに、離型剤として、パルミチン酸、ステアリン酸、モンタン酸の如き飽和直鎖脂肪酸；ブラシジン酸、エレオステアリン酸、パリナリン酸等の不飽和脂肪酸；ステアリルアルコール、アラルキルアルコール、ベヘニルアルコール、カルナウビルアルコール、セリルアルコール、メリシルアルコールの如き飽和アルコール；ソルビトール等の多価アルコール；リノール酸アミド、オレイン酸アミド、ラウリン酸アミドの如き脂肪酸アミド；メチレンビスステアリン酸アミド、エチレンビスカプリン酸アミド、エチレンビスラウリン酸アミド、ヘキサメチレンビスステアリン酸アミドの如き飽和脂肪酸ビスアミド；エチレンビスオレイン酸アミド、ヘキサメチレンビスオレイン酸アミド、Ｎ，Ｎ'−ジオレイルアジピン酸アミド、Ｎ，Ｎ'−ジオレイルセバシン酸アミド等の不飽和脂肪酸アミド；ｍ−キシレンビスステアリン酸アミド、Ｎ，Ｎ'−ジステアリルイソフタル酸アミド等の芳香族系ビスアミド；ステアリン酸カルシウム、ラウリン酸カルシウム、ステアリン酸亜鉛、ステアリン酸マグネシウム等の脂肪酸金属塩（一般に金属石けんといわれているもの）；脂肪族炭化水素系ワックスにスチレンやアクリル酸の如きビニルモノマーをグラフト化させたグラフトワックス；ベヘニン酸モノグリセリドの如き脂肪酸と多価アルコールの部分エステル化物；植物性油脂を水素添加することによって得られるヒドロキシル基を有するメチルエステル化合物などが挙げられる。
【手続補正１９】
【補正対象書類名】明細書
【補正対象項目名】０１２５
【補正方法】変更
【補正の内容】
【０１２５】
また、マグネットを有していない現像剤担持体上に磁気的拘束力を伴わずに担持される非磁性一成分現像剤として用いられる場合、磁性体をトナーの質量基準で０．１〜５質量％含有していることが好ましい。
【手続補正２０】
【補正対象書類名】明細書
【補正対象項目名】０１３０
【補正方法】変更
【補正の内容】
【０１３０】
顔料としては、ミネラルファストイエロー、ネーブルイエロー、ナフトールイエローＳ、ハンザイエローＧ、パーマネントイエローＮＣＧ、タートラジンレーキ、モリブデンオレンジ、パーマネントオレンジＧＴＲ、ピラゾロンオレンジ、ベンジジンオレンジＧ、パーマネントレッド４Ｒ、ウオッチングレッドカルシウム塩、エオシンレーキ、ブリリアントカーミン３Ｂ、マンガン紫、ファストバイオレットＢ、メチルバイオレットレーキ、コバルトブルー、アルカリブルーレーキ、ビクトリアブルーレーキ、フタロシアニンブルー、ファストスカイブルー、インダンスレンブルーＢＣ、クロムグリーン、ピグメントグリーンＢ、マラカイトグリーンレーキ、ファイナルイエローグリーンＧ等が挙げられる。
【手続補正２１】
【補正対象書類名】明細書
【補正対象項目名】０１３８
【補正方法】変更
【補正の内容】
【０１３８】
例えば、フッ化ビニリデン微粉末、ポリテトラフルオロエチレン微粉末等のフッ素系樹脂粉末；湿式製法によるシリカ微粉末、乾式製法によるシリカ微粉末等のシリカ微粉末、それらシリカ微粉末をシランカップリング剤、チタンカップリング剤、シリコーンオイル等の処理剤により表面処理を施した処理シリカ微粉末；酸化チタン微粉末；アルミナ微粉末、処理酸化チタン微粉末、処理酸化アルミナ微粉末が挙げられる。
【手続補正２２】
【補正対象書類名】明細書
【補正対象項目名】０１６０
【補正方法】変更
【補正の内容】
【０１６０】
また、図３は図１中の定着装置を拡大した概略断面図である。図３において、定着装置２５は定着手段としての定着ローラー３９と、加圧手段としての加圧ローラー４０とを有している。定着ローラー３９は、例えば厚さ５ｍｍのアルミ製の芯金４１上に厚さ２ｍｍのＲＴＶ（室温加硫型、ＪＩＳ−Ａ硬度２０）シリコーンゴム層４２、この外側に厚さ５０μｍのポリテトラフルオロエチレン（ＰＴＦＥ）層４３を有している。
【手続補正２３】
【補正対象書類名】明細書
【補正対象項目名】０１７０
【補正方法】変更
【補正の内容】
【０１７０】
〈ワックス及びトナーの最大吸熱ピークの測定〉
示差走査熱量測定装置（ＤＳＣ装置）、ＤＳＣ−７（パーキンエルマー社製）を用い測定する。測定試料は５〜２０ｍｇ、好ましくは１０ｍｇを精密に秤量する。
【手続補正２４】
【補正対象書類名】明細書
【補正対象項目名】０１９６
【補正方法】変更
【補正の内容】
【０１９６】
〈トナーの製造例６、７〉
トナーの製造例１で用いた結着樹脂（１）の代わりに以下に示す結着樹脂（３）、（４）を使用し、パラフィンワックス（１）の代わりにパラフィンワックス（３）、（４）を用いた以外は上記製造例１と同様の方法を用いてトナー６、７を得た。なお、パラフィンワックス３はＴｇが９７℃、パラフィンワックス４はＴｇが６１℃であった。
【手続補正２５】
【補正対象書類名】明細書
【補正対象項目名】０１９８
【補正方法】変更
【補正の内容】
【０１９８】
〈トナーの製造例８、９〉
トナーの製造例１で用いたパラフィンワックス（１）の代わりにパラフィンワックス（５）、（６）を用いた以外は上記製造例１と同様の方法を用いてトナー８、９を得た。なお、パラフィンワックス５はＴｇが５４℃、パラフィンワックス６はＴｇが１２０℃であった。
【手続補正２６】
【補正対象書類名】明細書
【補正対象項目名】０２１８
【補正方法】変更
【補正の内容】
【０２１８】
Ａ：画像濃度の変動が０．１５以内で且つ白抜けが全く見られない
Ｂ：画像濃度の変動が０．１５超０．３未満の範囲か、または若干の白抜けが見られる
Ｃ：画像濃度の変動が０．３以上またははっきりと白抜けが見られる
本実施例で用いたトナーについて、ＤＳＣによる最大吸熱ピーク、８０℃における貯蔵弾性率、１２０〜１８０℃における貯蔵弾性率の最大値および最小値、芳香族オキシカルボン酸誘導体のトナー表面における存在量、現像剤担持体上のトナーの帯電分布におけるピーク、および｜Ａ｜−｜Ｂ｜の値、並びに本実施例で印加した現像バイアスの種類を表２に、評価結果を表３に示す。
【手続補正２７】
【補正対象書類名】明細書
【補正対象項目名】０２３１
【補正方法】変更
【補正の内容】
【０２３１】
【表２】
2003280265.tif 000001